(57)【要約】  重合体Ａ及び溶媒を含む蓄電デバイス用接着剤組成物である。重合体Ａは、脂環式（メタ）アクリル酸エステル単量体単位を５０．０質量％以上９０．０質量％以下の含有割合で含むとともに、ニトリル基含有単量体単位を含む。【特許請求の範囲】
【請求項１】
重合体Ａ及び溶媒を含む蓄電デバイス用接着剤組成物であって、
前記重合体Ａが、ニトリル基含有単量体単位及び脂環式（メタ）アクリル酸エステル単量体単位を含み、
前記重合体Ａが、脂環式（メタ）アクリル酸エステル単量体単位を５０．０質量％以上９０．０質量％以下の含有割合で含む、
蓄電デバイス用接着剤組成物。
【請求項２】
前記脂環式（メタ）アクリル酸エステル単量体単位の、脂環式構造中に含まれる炭素数が５〜１２である、請求項１に記載の蓄電デバイス用接着剤組成物。
【請求項３】
前記重合体Ａが、前記ニトリル基含有単量体単位を０．１質量％以上４５．０質量％以下の割合で含む、請求項１又は２に記載の蓄電デバイス用接着剤組成物。
【請求項４】
前記重合体Ａの体積平均粒子径が、１６０ｎｍ以上１５００ｎｍ以下である、請求項１〜３のいずれかに記載の蓄電デバイス用接着剤組成物。
【請求項５】
さらに、重合体Ｂを含み、
前記重合体Ａの体積平均粒子径を前記重合体Ｂの体積平均粒子径で除した値が、１．２以上１０．０以下である、請求項１〜４のいずれかに記載の蓄電デバイス用接着剤組成物。
【請求項６】
請求項１〜５の何れかに記載の蓄電デバイス用接着剤組成物を用いて形成された、蓄電デバイス用機能層。
【請求項７】
請求項６に記載の蓄電デバイス用機能層を備える、蓄電デバイス。
【請求項８】
請求項７に記載の蓄電デバイスを製造する方法であって、
前記蓄電デバイスが複数の部材を含み、該複数の部材のうちの少なくとも２つを、前記蓄電デバイス用機能層を介して積層して積層体を得る積層工程と、
前記積層体を加圧して前記少なくとも２つの部材を相互に接着する加圧工程と、
を含む、蓄電デバイスの製造方法。
【請求項９】
前記蓄電デバイスの前記複数の部材が、２種類の電極及びセパレータを含み、
前記積層工程の前段に、前記セパレータの少なくとも一方の表面上に前記蓄電デバイス用機能層を付与して機能層付きセパレータを形成する工程を更に含み、
前記積層工程にて、前記２種類の電極のうちの少なくとも一方と、前記機能層付きセパレータとを、前記蓄電デバイス用機能層を介して積層する、
請求項８に記載の蓄電デバイスの製造方法。
【発明の詳細な説明】
【技術分野】
【０００１】
本発明は、蓄電デバイス用接着剤組成物、蓄電デバイス用機能層、蓄電デバイス、及び蓄電デバイスの製造方法に関するものである。
【背景技術】
【０００２】
電池、二次電池及びキャパシタなどを含む蓄電デバイスは、幅広い用途に使用されている。これらの蓄電デバイスは、性質の異なる２つの電極がセパレータ等の隔離部材により隔離されてなる。すなわち、一般的に、蓄電デバイスは、イオン化傾向の異なる２つの電極、及びセパレータなどの複数の各種部材を備えている。【０００３】
ここで、蓄電デバイスに備えられる部材としては、部材に所望の機能を発揮させるために配合されている粒子（以下、「機能性粒子」という。）及びその他の成分を含んでなる機能層を備える部材が使用されている。
例えば、蓄電デバイスのセパレータとしては、セパレータ基材の上に、結着材と機能性粒子としての非導電性粒子とを含む多孔膜層を備えるセパレータが使用されている。また、例えば、蓄電デバイスの電極としては、集電体の上に、結着材と機能性粒子としての電極活物質粒子とを含む電極合材層を備える電極や、集電体上に電極合材層を備える電極基材の上に、さらに上述の多孔膜層等を備える電極が使用されている。【０００４】
そして、近年、蓄電デバイスの更なる性能向上を達成すべく、蓄電デバイス用接着剤組成物の改良が試みられている。例えば、特許文献１では、シクロアルキル基を有するエチレン性不飽和単量体単位の含有割合が１０〜９０質量％であり、その他の単量体単位として、カルボキシル基を有するエチレン性不飽和単量体単位、アミド基を有するエチレン性不飽和単量体単位、ヒドロキシル基を有するエチレン性不飽和単量体単位、及び架橋性単量体単位からなる群より選択される少なく一種の単量体単位を含む、熱可塑性ポリマーを含有する、接着層が提案されている。かかる接着層によれば、蓄電デバイスを構成する、セパレータと電極との間の接着性を高めることができ、かかる接着層を備える蓄電デバイスのサイクル寿命を長くすることができる。
【先行技術文献】
【特許文献】
【０００５】
【特許文献１】特開２０１５−１３８７６８号公報
【発明の概要】
【発明が解決しようとする課題】
【０００６】
ここで、上記従来の技術に従う接着層には、接着層を備える蓄電デバイスを繰り返し充放電して使用した後に、接着層により発揮され得る接着性に改善の余地があった。すなわち、従来の技術に従って形成可能な接着層には、サイクル後の接着性を向上させるという点で改善の余地があった。また、上記従来の技術に従う蓄電デバイスは、低温出力特性に改善の余地があった。
そこで、本発明は、サイクル後の接着性に優れるとともに、蓄電デバイスの低温出力特性を向上させ得る蓄電デバイス用機能層を形成可能な、蓄電デバイス用接着剤組成物を提供することを目的とする。
また、本発明は、サイクル後の接着性に優れ、且つ、蓄電デバイスの低温出力特性を向上させ得る蓄電デバイス用機能層を提供することを目的とする。
さらに、本発明は、低温出力特性に優れる蓄電デバイス、及び、かかる蓄電デバイスを良好に製造することが可能な製造方法を提供することを目的とする。
【課題を解決するための手段】
【０００７】
本発明者は、上記課題を解決することを目的として鋭意検討を行った。そして、本発明者は、脂環式（メタ）アクリル酸エステル単量体単位を５０．０質量％以上含むとともに、ニトリル基含有単量体単位を含む重合体を含有する蓄電デバイス用接着剤組成物が、サイクル後の接着性に優れる蓄電デバイス用機能層の形成に使用可能であること、及び、かかる蓄電デバイス用機能層を備える蓄電デバイスが優れた低温出力特性を発揮しうることを見出し、本発明を完成させた。【０００８】
即ち、この発明は、上記課題を有利に解決することを目的とするものであり、本発明の蓄電デバイス用接着剤組成物は、重合体Ａ及び溶媒を含む蓄電デバイス用接着剤組成物であって、前記重合体Ａが、ニトリル基含有単量体単位及び脂環式（メタ）アクリル酸エステル単量体単位を含み、前記重合体Ａが、脂環式（メタ）アクリル酸エステル単量体単位を５０．０質量％以上９０．０質量％以下の含有割合で含むことを特徴とする。このように、脂環式（メタ）アクリル酸エステル単量体単位を５０．０質量％以上９０．０質量％以下の含有割合で含むとともに、ニトリル基含有単量体単位を含む重合体Ａを含んでなる蓄電デバイス用接着剤組成物は、サイクル後接着性に優れ、且つ、蓄電デバイスの低温出力特性を向上させ得る蓄電デバイス用機能層を形成することができる。
なお、重合体Ａ中における脂環式（メタ）アクリル酸エステル単量体単位の含有割合は、1Ｈ−ＮＭＲなどの核磁気共鳴（ＮＭＲ）法を用いて測定することができる。また、本発明において、重合体が「単量体単位を含む」とは、「その単量体を用いて得た重合体中に単量体由来の繰り返し単位が含まれている」ことを意味する。なお、本明細書において、「（メタ）アクリル」とは、アクリル又はメタクリルを意味する。【０００９】
ここで、本発明の蓄電デバイス用接着剤組成物において、前記脂環式（メタ）アクリル酸エステル単量体単位の、脂環式構造中に含まれる炭素数が５〜１２であることが好ましい。重合体Ａにおける脂環式（メタ）アクリル酸エステル単量体単位の脂環式（メタ）アクリル酸エステル単量体の、脂環式構造中に含まれる炭素数が５〜１２であれば、得られる蓄電デバイスの低温出力特性を一層向上させることができる。なお、重合体Ａ中に含まれる脂環式（メタ）アクリル酸エステル単量体単位の脂環式（メタ）アクリル酸エステル単量体の、脂環式構造中に含まれる炭素数は、1Ｈ−ＮＭＲを用いて測定することができる。【００１０】
また、本発明の蓄電デバイス用接着剤組成物において、前記重合体Ａが、前記ニトリル基含有単量体単位を０．１質量％以上４５．０質量％以下の割合で含むことが好ましい。重合体Ａがニトリル基含有単量体単位を０．１質量％以上４５．０質量％以下の割合で含んでいれば、サイクル後接着性に一層優れる蓄電デバイス用機能層を形成することができる。なお、重合体Ａ中におけるニトリル基含有単量体単位の含有割合は、1Ｈ−ＮＭＲを用いて測定することができる。【００１１】
また、本発明の蓄電デバイス用接着剤組成物において、前記重合体Ａの体積平均粒子径が、１６０ｎｍ以上１５００ｎｍ以下であることが好ましい。重合体Ａの体積平均粒子径を上記範囲内とすることにより、重合体Ａを含む蓄電デバイス用機能層により奏されうる部材間の接着強度を高めることができる。なお、重合体Ａの「体積平均粒子径」は、レーザー回折法を用いて測定された粒子径分布において、小径側から計算した累積体積が５０％となるときの粒子径（Ｄ５０）として求めることができる。【００１２】
また、本発明の蓄電デバイス用接着剤組成物が、さらに、重合体Ｂを含み、前記重合体Ａの体積平均粒子径を前記重合体Ｂの体積平均粒子径で除した値が、１．２以上１０．０以下であることが好ましい。蓄電デバイス用接着剤組成物が、重合体Ａの体積平均粒子径との相対的なサイズが上記条件を満たす重合体Ｂを含有していれば、重合体Ｂが蓄電デバイス用機能層中において重合体Ａ等の含有成分を良好に保持するように作用し、蓄電デバイス用機能層からの含有成分の脱落を効果的に抑制することができる。なお、重合体Ｂの「体積平均粒子径」も重合体Ａの体積平均粒子径と同様にして求めることができる。【００１３】
また、この発明は、上記課題を有利に解決することを目的とするものであり、本発明の蓄電デバイス用機能層は、上記何れかの蓄電デバイス用接着剤組成物を用いて形成されたことを特徴とする。本発明の蓄電デバイス用機能層は、本発明の蓄電デバイス用接着剤組成物を用いて形成されているので、サイクル後接着性が高く、且つ、蓄電デバイスの低温出力特性を向上させることができる。【００１４】
さらにまた、この発明は、上記課題を有利に解決することを目的とするものであり、本発明の蓄電デバイスは、上述の蓄電デバイス用機能層を備えることを特徴とする。本発明の本発明の蓄電デバイスは本発明の蓄電デバイス用機能層を備えるので、低温出力特性が高い。【００１５】
そして、この発明は、上記課題を有利に解決することを目的とするものであり、本発明の蓄電デバイスの製造方法は、蓄電デバイスが複数の部材を含み、該複数の部材のうちの少なくとも２つを、前記蓄電デバイス用機能層を介して積層して積層体を得る積層工程と、前記積層体を加圧して前記少なくとも２つの部材を相互に接着する加圧工程とを含むことを特徴とする。本発明の蓄電デバイスの製造方法によれば、本発明の蓄電デバイス用機能層を介して、蓄電デバイスを構成し得る複数の部材のうちの少なくとも２つの部材同士を相互に接着させるため、低温出力特性に富む本発明の蓄電デバイスを良好に製造することができる。【００１６】
ここで、本発明の蓄電デバイスの製造方法は、前記蓄電デバイスの前記複数の部材が、２種類の電極及びセパレータを含み、前記積層工程の前段に、前記セパレータの少なくとも一方の表面上に前記蓄電デバイス用機能層を付与して機能層付きセパレータを形成する工程を更に含み、前記積層工程にて、前記２種類の電極のうちの少なくとも一方と、前記機能層付きセパレータとを、前記蓄電デバイス用機能層を介して積層することが好ましい。かかる蓄電デバイスの製造方法によれば、低温出力特性に富む蓄電デバイスを良好に製造することができる。
【発明の効果】
【００１７】
本発明によれば、サイクル後の接着性に優れるとともに、蓄電デバイスの低温出力特性を向上させ得る蓄電デバイス用機能層を形成可能な、蓄電デバイス用接着剤組成物を提供することができる。
また、本発明によれば、サイクル後の接着性に優れ、且つ、蓄電デバイスの低温出力特性を向上させ得る蓄電デバイス用機能層を提供することができる。
さらに、本発明によれば、低温出力特性に優れる蓄電デバイス、及び、かかる蓄電デバイスを良好に製造することが可能な製造方法を提供することができる。
【発明を実施するための形態】
【００１８】
以下、本発明の実施形態について詳細に説明する。
ここで、本発明の蓄電デバイス用接着剤組成物は、蓄電デバイスの製造用途に用いられるものである。そして、本発明の蓄電デバイス用接着剤組成物は、蓄電デバイス内において、電子の授受という機能を奏する機能層である電極合材層、部材の補強という機能を奏する機能層である多孔膜層（保護膜層）、及び、部材間の接着という機能を奏する接着層等の各種機能層の形成に用いることができる。なお、多孔膜層は、接着能も発揮し得る。さらに、本発明の蓄電デバイス用機能層は、本発明の蓄電デバイス用接着剤組成物を用いて形成され得る。さらにまた、本発明の蓄電デバイスは、本発明の蓄電デバイス用機能層を有する。そして、本発明の蓄電デバイスは、本発明の蓄電デバイスの製造方法により良好に製造することができる。
【００１９】
（蓄電デバイス用接着剤組成物）
本発明の蓄電デバイス用接着剤組成物（以下、単に「接着剤組成物」とも称する。）は、重合体Ａ及び溶媒を含む。そして、重合体Ａが、ニトリル基含有単量体単位及び脂環式（メタ）アクリル酸エステル単量体単位を含み、さらに、重合体Ａが、脂環式（メタ）アクリル酸エステル単量体単位を５０．０質量％以上９０．０質量％以下の含有割合で含むことを特徴とする。なお、本発明の接着剤組成物は、重合体Ａ及び溶媒以外に、重合体Ａとは異なる組成及び／又は性状を有する重合体Ｂを含むことが好ましい。さらに、本発明の接着剤組成物は、重合体Ａ及び重合体Ｂとは異なる、その他の成分を含有していても良い。
【００２０】
そして、本発明の接着剤組成物は、脂環式（メタ）アクリル酸エステル単量体単位を５０．０質量％以上９０．０質量％以下の含有割合で含むと共に、ニトリル基含有単量体単位を含有する重合体Ａを含むため、得られる蓄電デバイス用機能層（以下、単に「機能層」とも称する。）のサイクル後接着性を高めると共に、当該機能層を備える蓄電デバイスの低温出力特性を向上させることができる。その理由は明らかではないが、以下の通りであると推察される。まず、本発明者の検討により、重合体Ａ中に５０．０質量％以上の含有割合で含有される脂環式（メタ）アクリル酸エステル単量体単位により、重合体Ａの電解液膨潤度が過度に高まることを効果的に抑制しうることが、新たに見出された。重合体Ａの電解液膨潤度が過度に高まることを抑制することができれば、蓄電デバイスを繰り返し充放電した場合であっても重合体Ａにより十分な接着性を発揮することができると考えられる。さらに、重合体Ａにニトリル基含有単量体単位を含有させることで、重合体Ａ自体のポリマー強度を向上させることができるため、脂環式（メタ）アクリル酸エステル単量体単位との相乗効果により、重合体Ａにより発揮され得る接着性を顕著に向上させることができると推察される。その一方で、本発明者のさらなる検討により、重合体Ａ中における脂環式（メタ）アクリル酸エステル単量体単位の含有割合が過度に高まると、機能層の電解液に対する親和性が過度に低下し、得られる蓄電デバイスの低温出力特性が低下する虞があることが見出された。そこで、重合体Ａ中における脂環式（メタ）アクリル酸エステル単量体単位の含有割合の上限を９０．０質量％以下として、得られる機能層に良好な接着性を付与しつつ、かかる機能層を備える蓄電デバイスの低温出力特性を高めることができる。
【００２１】
＜重合体Ａ＞
重合体Ａは、脂環式（メタ）アクリル酸エステル単量体単位を５０．０質量％以上９０．０質量％以下の含有割合で含むとともに、ニトリル基含有単量体単位を含むことを特徴とする。このような重合体Ａは、接着剤組成物を用いて形成した機能層中において、接着性を発揮し得る成分であり、特に、機能層のサイクル後接着性を高めるように機能する成分である。なお、重合体Ａは、非水溶性の粒子状重合体である。なお、本明細書において、重合体が「非水溶性である」とは、２５℃において粒子状重合体０．５ｇを１００ｇの水に溶解した際に、不溶分が９０質量％以上となることを指す。
【００２２】
［脂環式（メタ）アクリル酸エステル単量体単位］
脂環式（メタ）アクリル酸エステル単量体単位を形成する脂環式（メタ）アクリル酸エステル単量体としては、例えば、アクリル酸シクロヘキシル、アクリル酸シクロヘキシルメチル、アクリル酸メンチル、及びアクリル酸２，２，５−トリメチルシクロヘキシル等の単環式シクロアルキル基を有するアクリル酸エステル単量体；アクリル酸ノルボルニル、アクリル酸ノルボルニルメチル、アクリル酸ボルニル、アクリル酸イソボルニル、アクリル酸フェンチル等の２環式シクロアルキル基を有するアクリル酸エステル単量体；アクリル酸アダマンチル、アクリル酸トリシクロ〔５，２，１，０２′６〕デカン−８−イル、及びアクリル酸トリシクロ〔５，２，１，０２′６〕デカン−３（又は４）−イルメチル等の３つ以上の環を含むシクロアルキル基を有するアクリル酸エステル単量体；等のアクリル酸シクロアルキル、並びに、メタクリル酸シクロヘキシル、メタクリル酸シクロヘキシルメチル、メタクリル酸メンチル、及びメタクリル酸２，２，５−トリメチルシクロヘキシル等の単環式シクロアルキル基を有するメタクリル酸エステル単量体；メタクリル酸ノルボルニル、メタクリル酸ノルボルニルメチル、メタクリル酸ボルニル、メタクリル酸イソボルニル、及びメタクリル酸フェンチル等の２環式シクロアルキル基を有するメタクリル酸エステル単量体；メタクリル酸アダマンチル、メタクリル酸トリシクロ〔５，２，１，０２′６〕デカン−８−イル、メタクリル酸トリシクロ〔５，２，１，０２′６〕デカン−３（又は４）−イルメチル等の３つ以上の環を含むシクロアルキル基を有するメタクリル酸エステル単量体；等のメタクリル酸シクロアルキルエステルなどが挙げられる。これらは、単独で、又は、２種以上を組み合わせて用いることができる。
【００２３】
上記した中でも、脂環式（メタ）アクリル酸エステル単量体としては、脂環式構造中に含まれる炭素数が５〜１２である単量体が好ましく、脂環式構造中に含まれる炭素数が６〜９である単量体がより好ましい。なお、本明細書において、「脂環式構造中に含まれる炭素数」は、脂環式構造中にて環を形成する炭素の数を指し、脂環式構造が置換基を有する場合は、当該置換基に含有される炭素原子の数は含まない。脂環式構造に含まれる炭素数が上記下限値以上であれば、重合体Ａの電解液膨潤度が過度に高まることを効果的に抑制することができる。また、脂環式構造に含まれる炭素数が上記上限値以下であれば、得られる蓄電デバイスの低温出力特性を一層向上させることができる。
【００２４】
具体的には、上記列挙した単量体の中でも、アクリル酸シクロヘキシル（脂環式構造中に含まれる炭素数：６）、メタクリル酸シクロヘキシル（脂環式構造中に含まれる炭素数：６）、及びメタクリル酸トリシクロ〔５，２，１，０２′６〕デカン−８−イル（脂環式構造中に含まれる炭素数：１０）が好ましい。
さらに、重合体Ａを含む機能層のサイクル後の接着強度を一層向上させる観点から、脂環式（メタ）アクリル酸エステル単量体としては、脂環式構造が単環式シクロアルキル基であることが好ましい。即ち、脂環式（メタ）アクリル酸エステル単量体としては、アクリル酸シクロヘキシル（脂環式構造中に含まれる炭素数：６）及びメタクリル酸シクロヘキシル（脂環式構造中に含まれる炭素数：６）がより好ましい。
【００２５】
そして、重合体Ａにおける脂環式（メタ）アクリル酸エステル単量体単位の含有割合は、重合体Ａを構成する全繰り返し単位を１００．０質量％として、５０．０質量％以上９０．０質量％以下である必要があり、５５．０質量％以上であることが好ましく、６０．０質量％以上であることがより好ましく、８５．０質量％以下であることが好ましく、８０．０質量％以下であることがより好ましい。重合体Ａにおける脂環式（メタ）アクリル酸エステル単量体単位の含有割合が上記下限値以上であれば、重合体Ａを含む機能層のサイクル後接着性を高めることができる。また、重合体Ａにおける脂環式（メタ）アクリル酸エステル単量体単位の含有割合が上記上限値以下であれば、重合体Ａを含有する機能層を備える蓄電デバイスの低温出力特性を向上させることができる。
【００２６】
［ニトリル基含有単量体単位］
重合体Ａに含まれるニトリル基含有単量体単位を形成するニトリル基含有単量体としては、α，β−エチレン性不飽和ニトリル単量体が挙げられる。α，β−エチレン性不飽和ニトリル単量体としては、ニトリル基を有するα，β−エチレン性不飽和化合物であれば特に限定されないが、例えば、アクリロニトリル；α−クロロアクリロニトリル、α−ブロモアクリロニトリルなどのα−ハロゲノアクリロニトリル；メタクリロニトリル、α−エチルアクリロニトリルなどのα−アルキルアクリロニトリル；及びシアン化ビニリデンなどが挙げられる。これらの中でも、ニトリル基含有単量体としては、アクリロニトリル及びメタクリロニトリルが好ましく、アクリロニトリルがより好ましい。
これらは、単独で、又は、２種以上を組み合わせて用いることができる。
【００２７】
そして、重合体Ａにおけるニトリル基含有単量体単位の含有割合は、重合体Ａを構成する全繰り返し単位を１００．０質量％として、０．１質量％以上であることが好ましく、５．０質量％以上であることがより好ましく、４５．０質量％以下であることが好ましく、３０．０質量％以下であることがより好ましい。重合体Ａにおけるニトリル基含有単量体単位の含有割合が上記範囲内であれば、重合体Ａを含む機能層のサイクル後接着性を一層向上させることができる。これは、重合体Ａにおけるニトリル基含有単量体単位の含有割合が上記下限値以上であれば、重合体Ａ自体のポリマー強度が高まることに起因して、重合体Ａを含む機能層の接着強度が高まるためである、と推察される。また、重合体Ａにおけるニトリル基含有単量体単位の含有割合が上記上限値以下であれば、重合体Ａのガラス転移温度が過度に高くなることが抑制され、重合体Ａを含む機能層の接着強度が高まるためである、と推察される。さらに、重合体Ａにおけるニトリル基含有単量体単位の含有割合を上記上限値以下とすることで、得られる蓄電デバイスの内部抵抗を低減することができ、これにより蓄電デバイスの低温出力特性を高めることができる。
【００２８】
［その他の単量体単位］
重合体Ａは、上記単量体単位以外のその他の単量体単位を含んでいても良い。かかるその他の単量体単位を形成し得る単量体としては、例えば、酸性基含有単量体、（メタ）アクリル酸アルキルエステル単量体（ただし、脂環式（メタ）アクリル酸エステル単量体は含まない）、脂肪族共役ジエン単量体、芳香族ビニル単量体、アミド基含有単量体及び架橋性単量体等が挙げられる。これらは、単独で、又は、２種以上を組み合わせて用いることができる。中でも、重合体Ａが酸性基含有単量体を含むことが好ましい。
【００２９】
酸性基含有単量体としては、酸性基を有する単量体、例えば、カルボン酸基を有する単量体、スルホン酸基を有する単量体、及び、リン酸基を有する単量体が挙げられる。
そして、カルボン酸基を有する単量体としては、例えば、モノカルボン酸、ジカルボン酸などが挙げられる。モノカルボン酸としては、例えば、アクリル酸、メタクリル酸、クロトン酸などが挙げられる。ジカルボン酸としては、例えば、マレイン酸、フマル酸、イタコン酸などが挙げられる。
また、スルホン酸基を有する単量体としては、例えば、ビニルスルホン酸、メチルビニルスルホン酸、（メタ）アリルスルホン酸、（メタ）アクリル酸−２−スルホン酸エチル、２−アクリルアミド−２−メチルプロパンスルホン酸、３−アリロキシ−２−ヒドロキシプロパンスルホン酸などが挙げられる。
更に、リン酸基を有する単量体としては、例えば、リン酸−２−（メタ）アクリロイルオキシエチル、リン酸メチル−２−（メタ）アクリロイルオキシエチル、リン酸エチル−（メタ）アクリロイルオキシエチルなどが挙げられる。
なお、本発明において、「（メタ）アリル」とは、アリル及び／又はメタリルを意味し、「（メタ）アクリロイル」とは、アクリロイル及び／又はメタクリロイルを意味する。
【００３０】
これらの酸性基含有単量体は、１種類を単独で用いてもよく、２種類以上を組み合わせて用いてもよい。そしてこれらの中でも、カルボン酸基を有する単量体が好ましく、モノカルボン酸がより好ましく、（メタ）アクリル酸が更に好ましい。
【００３１】
（メタ）アクリル酸アルキルエステル単量体としては、例えば、メチルアクリレート、エチルアクリレート、ｎ−プロピルアクリレート、イソプロピルアクリレート、ｎ−ブチルアクリレート、ｔ−ブチルアクリレート、ペンチルアクリレート、ヘキシルアクリレート、ヘプチルアクリレート、オクチルアクリレート、２−エチルヘキシルアクリレート、ノニルアクリレート、デシルアクリレート、ラウリルアクリレート、ｎ−テトラデシルアクリレート、ステアリルアクリレート、２−ヒドロキシエチルアクリレート等のアクリル酸アルキルエステル；メチルメタクリレート、エチルメタクリレート、ｎ−プロピルメタクリレート、イソプロピルメタクリレート、ｎ−ブチルメタクリレート、ｔ−ブチルメタクリレート、ペンチルメタクリレート、ヘキシルメタクリレート、ヘプチルメタクリレート、オクチルメタクリレート、２−エチルヘキシルメタクリレート、ノニルメタクリレート、デシルメタクリレート、ラウリルメタクリレート、ｎ−テトラデシルメタクリレート、ステアリルメタクリレート、２−ヒドロキシエチルメタクリレート等のメタクリル酸アルキルエステルなどが挙げられる。これらは、１種類を単独で用いてもよく、２種類以上を組み合わせて用いてもよい。そしてこれらの中でも、２−エチルヘキシル（メタ）アクリレートが好ましい。
【００３２】
脂肪族共役ジエン単量体としては、例えば、１，３−ブタジエン、２−メチル−１，３−ブタジエン（イソプレン）、２，３−ジメチル−１，３−ブタジエンなどが挙げられる。
【００３３】
芳香族ビニル単量体としては、スチレン、スチレンスルホン酸及びその塩、α−メチルスチレン、ブトキシスチレン、並びに、ビニルナフタレンなどが挙げられる。
【００３４】
アミド基含有単量体としては、Ｎ−ビニルアセトアミド、アクリルアミド、２−アクリルアミド−２−メチルプロパンスルホン酸（ＡＭＰＳ）、及びＮ−メチロール（メタ）アクリルアミドなどが挙げられる。
【００３５】
ここで、架橋性単量体としては、単量体に２個以上の重合反応性基を有する多官能単量体が挙げられる。このような多官能単量体としては、例えば、ジビニルベンゼン、１，３−ブタジエン、イソプレン、アリルメタクリレート等のジビニル単量体；エチレンジメタクリレート、ジエチレングリコールジメタクリレート、エチレングリコールジメタクリレート、ジエチレングリコールジアクリレート、１，３−ブチレングリコールジアクリレート等のジ（メタ）アクリル酸エステル単量体；トリメチロールプロパントリメタクリレート、トリメチロールプロパントリアクリレート等のトリ（メタ）アクリル酸エステル単量体；アリルグリシジルエーテル、グリシジルメタクリレート等のエポキシ基を含有するエチレン性不飽和単量体；γ−メタクリロキシプロピルトリメトキシシランなどが挙げられる。中でも、架橋性単量体としては、ジ（メタ）アクリル酸エステル単量体が好ましく、エチレングリコールジメタクリレートが特に好ましい。
【００３６】
そして、重合体Ａにおけるその他の単量体単位の含有割合は、その他の単量体単位が一種の単量体単位のみからなる場合にはかかる一種の単量体単位の含有割合が、また、その他の単量体単位が複数種の単量体単位を含む場合にはそれらの複数種の単量体単位の合計含有割合が、下記好適範囲を満たすことが好ましい。即ち、重合体Ａにおけるその他の単量体単位の含有割合は、重合体Ａを構成する全繰り返し単位を１００．０質量％として、３．０質量％以上であることが好ましく、５．０質量％以上であることがより好ましく、４４．９質量％以下であることが好ましく、３５．０質量％以下であることがより好ましい。重合体Ａ中におけるその他の単量体単位の含有割合が上記下限値以上であれば、蓄電デバイス用接着剤組成物のスラリー安定性を一層高めることができる。ここで、スラリー安定性とは、接着剤組成物中における固形分の分散安定性や、接着剤組成物等の塗工時の安定性である。また、重合体Ａ中におけるその他の単量体単位の含有割合が上記上限値以下であれば、重合体Ａを含む機能層を備える蓄電デバイスの低温出力特性を一層高めることができる。
【００３７】
特に、重合体Ａがその他の単量体単位として、酸性基含有単量体単位を含む場合には、重合体Ａ中における酸性基含有単量体単位の含有割合は、重合体Ａに含有される全繰り返し単位を１００．０質量％として、１．５質量％以上であることが好ましく、２．５質量％以上であることがより好ましく、８．０質量％以下であることが好ましく、６．０質量％以下であることがより好ましい。重合体Ａ中における酸性基含有単量体単位の含有割合が上記下限値以上であれば、電デバイス用接着剤組成物のスラリー安定性を一層高めることができる。また、重合体Ａ中における酸性基含有単量体単位の含有割合が上記上限値以下であれば、酸性基含有単量体単位に由来する持ち込み水分量が過剰に多くなることを抑制して、重合体Ａを含む機能層を備える蓄電デバイスの低温出力特性を一層高めることができる。
【００３８】
［重合体Ａの調製方法］
重合体Ａの調製方法は、特に限定されることなく、既知のあらゆる重合方法に従い得る。重合体Ａの重合方法としては、特に限定されることなく、例えば、溶液重合法、懸濁重合法、塊状重合法、乳化重合法などのいずれの方法を用いてもよい。また、重合反応としては、イオン重合、ラジカル重合、リビングラジカル重合などの付加重合を用いることができる。また、重合溶媒としては、特に限定されることなく、既知の有機溶媒や水等を用いることができる。中でも、重合溶媒としては水が好ましい。さらに、重合開始剤としては、特に限定されることなく、過硫酸ナトリウム、過硫酸アンモニウム、過硫酸カリウムが挙げられる。中でも、過硫酸アンモニウムを用いることが好ましい。これらは、１種類を単独で用いてもよく、２種類以上を任意の比率で組み合わせて用いてもよい。
ここで、重合開始剤の添加量や重合温度等の諸条件は、一般的な範囲とすることができる。
【００３９】
［重合体Ａのガラス転移温度］
重合体Ａは、ガラス転移温度が−２０℃以上であることが好ましく、０℃以上であることがより好ましく、９０℃以下であることが好ましく、４６℃以下であることがより好ましく、４４℃以下であることが更に好ましい。重合体Ａのガラス転移温度が上記下限値以上であれば、重合体Ａを含む機能層を備える蓄電デバイスの低温出力特性を一層向上させることができる。また、重合体Ａのガラス転移温度が上記上限値以下であれば、重合体Ａを含む機能層のサイクル後接着性を一層高めることができる。
【００４０】
なお、重合体Ａのガラス転移温度は、例えば、ニトリル基含有単量体単位の含有割合を高くすることで、高めることができ、ニトリル基含有単量体単位の含有割合を低くすることや、上記その他の単量体に相当する（メタ）アクリル酸エステル単量体単位等の含有割合を高くすること等により、低くすることができる。なお、重合体Ａのガラス転移温度は、本明細書の実施例に記載の測定方法を用いて測定することができる。
【００４１】
［重合体Ａの体積平均粒子径］
重合体Ａの体積平均粒子径は、１６０ｎｍ以上であることが好ましく、２００ｎｍ以上であることがより好ましく、１５００ｎｍ以下であることが好ましく、１０００ｎｍ以下であることがより好ましく、６００ｎｍ以下であることがさらに好ましい。重合体Ａの体積平均粒子径を上記範囲内とすることにより、重合体Ａを含む機能層により奏されうるサイクル後接着性を一層高めることができる。なお、重合体Ａの体積平均粒子径は、重合体Ａを調製する際の重合時間、乳化剤の配合量等を調節することにより制御することができる。
【００４２】
＜重合体Ｂ＞
重合体Ｂは、重合体Ａ等の機能層中に含有される含有成分を機能層中に保持するように機能する成分である。接着剤組成物が重合体Ｂを含有していれば、得られる蓄電デバイス用機能層から、含有成分が脱落することを効果的に抑制することができる。なお、重合体Ｂは、非水溶性の粒子状重合体である。
【００４３】
［重合体Ｂのガラス転移温度］
重合体Ｂは、ガラス転移温度が、２０℃以下であることが好ましく、１５℃以下であることが更に好ましく、−４０℃以上であることが好ましく、−３０℃以上であることがより好ましい。重合体Ｂのガラス転移温度が上記下限値以上であれば、重合体Ｂを含む機能層により奏されうる接着強度を向上させることができる。また、重合体Ｂのガラス転移温度が上記上限値以下であれば、機能層中において含有成分を良好に保持するように作用し、機能層からの含有成分の脱落を効果的に抑制することができる。なお、重合体Ｂのガラス転移温度は、本明細書の実施例に記載の測定方法を用いて測定することができる。
【００４４】
［重合体Ｂの組成］
重合体Ｂの組成は、特に限定されることなく、例えば、重合体Ｂのガラス転移温度が上記範囲内となる限りにおいて、あらゆる組成とすることができる。例えば、重合体Ｂは、熱可塑性エラストマーでありうる。そして、熱可塑性エラストマーとしては、共役ジエン系重合体及びアクリル系重合体が好ましく、アクリル系重合体がより好ましい。ここで、共役ジエン系重合体とは、共役ジエン単量体単位を含む重合体を指す。そして、共役ジエン系重合体の具体例としては、特に限定されることなく、スチレン−ブタジエン共重合体（ＳＢＲ）などの芳香族ビニル単量体単位及び脂肪族共役ジエン単量体単位を含む共重合体、ブタジエンゴム（ＢＲ）、アクリルゴム（ＮＢＲ）（アクリロニトリル単位及びブタジエン単位を含む共重合体）、並びに、それらの水素化物などが挙げられる。
また、アクリル系重合体とは、（メタ）アクリル酸エステル単量体単位を主成分として含む重合体を指す。ここで、（メタ）アクリル酸エステル単量体単位を形成し得る（メタ）アクリル酸エステル単量体としては、重合体Ａのその他の単量体単位の形成に用い得る（メタ）アクリル酸アルキルエステル単量体と同様のものを用いることができる。これらの結着材は、１種類を単独で使用してもよいし、２種類以上を組み合わせて用いてもよい。なお、本明細書において、ある重合体が特定の単量体単位を「主成分とする」とは、当該重合体に含有される全繰り返し単位を１００．０質量％として、上記特定の単量体単位の含有割合が５０．０質量％超であることを意味する。
中でも、重合体Ｂがアクリル系重合体であることが好ましい。
【００４５】
重合体Ｂがアクリル系重合体であるときは、かかるアクリル系重合体に含まれる（メタ）アクリル酸アルキルエステル単量体単位以外の他の単量体単位は、特に限定されることなく、重合体Ａのニトリル基含有単量体単位の形成に用い得る単量体と同様の単量体、脂環式（メタ）アクリル酸エステル単量体単位の形成に用い得る単量体と同様の単量体、及び、重合体Ａのその他の単量体単位の形成に用い得る単量体と同様の単量体を用いて形成することができる。なお、重合体Ｂがニトリル基含有単量体単位を含有する場合には、その含有割合は、重合体Ｂを構成する全繰り返し単位を１００．０質量％として、３．０質量％以上２０．０質量％以下であることが好ましい。また、重合体Ｂが脂環式（メタ）アクリル酸エステル単量体単位を含有する場合には、その含有割合は、３．０質量％以上３０．０質量％以下であることが好ましい。
【００４６】
［重合体Ｂの調製方法］
重合体Ｂは、特に限定されることなく、重合体Ａと同様の、既知の重合方法、重合溶媒、重合開始剤、及び重合条件等に基づいて、適宜調製することができる。
【００４７】
［重合体Ｂの体積平均粒子径］
重合体Ｂの体積平均粒子径は、重合体Ａよりも小さいことが好ましく、２００ｎｍ以下であることがより好ましく、１６０ｎｍ以下であることがより好ましく、３０ｎｍ以上であることが好ましく、６０ｎｍ以上であることがより好ましい。重合体Ｂの体積平均粒子径が上記範囲内であれば、機能層中において含有成分を良好に保持するように作用し、機能層からの含有成分の脱落を効果的に抑制するとともに、機能層により奏されうるサイクル後接着性を一層高めることができる。
なお、重合体Ｂの体積平均粒子径は、重合体Ｂを調製する際の重合時間、乳化剤の配合量等を調節することにより制御することができる。
【００４８】
［重合体Ａの体積平均粒子径／重合体Ｂの体積平均粒子径の比率（倍）］
上記重合体Ａの体積平均粒子径と、重合体Ｂの体積平均粒子径との比率は、重合体Ａの体積平均粒子径を重合体Ｂの体積平均粒子径で除して得られる。かかる値が、１．２倍以上であることが好ましく、１．５倍以上であることがより好ましく、１０．０倍以下であることが好ましく、６．０倍以下であることがより好ましく、２．４０倍以下であることが更に好ましい。重合体Ａの体積平均粒子径／重合体Ｂの体積平均粒子径の比率（倍）が上記範囲内であれば、機能層により奏されうるサイクル後接着性を一層高めることができる。
【００４９】
＜配合量＞
接着剤組成物における、重合体Ａ及び重合体Ｂの配合量は、本発明の目的を達成することを阻害しない範疇において特に限定されない。例えば、接着剤組成物における重合体Ａ及び重合体Ｂの配合量比は、質量基準で、重合体Ａ：重合体Ｂ＝１０：１〜５：５の範囲内であり得る。
【００５０】
＜その他の成分＞
本発明の接着剤組成物は、任意で、分散剤、濡れ剤、粘度調整剤、電解液添加剤などの、例えば、特開２０１６−０４８６７０号等に開示されたような既知の添加剤を含有しても良い。これらのその他の成分は、１種類を単独で使用してもよいし、２種類以上を組み合わせて用いてもよい。
【００５１】
＜溶媒＞
接着剤組成物中に含まれる溶媒としては、特に限定されず、水及び有機溶媒の何れも使用することができる。有機溶媒としては、例えば、アセトニトリル、Ｎ−メチル−２−ピロリドン、テトラヒドロフラン、アセトン、アセチルピリジン、シクロペンタノン、ジメチルホルムアミド、ジメチルスルホキシド、メチルホルムアミド、メチルエチルケトン、フルフラール、エチレンジアミン、ジメチルベンゼン（キシレン）、メチルベンゼン（トルエン）、シクロペンチルメチルエーテル、及びイソプロピルアルコールなどを用いることができる。中でも、水が好ましい。
なお、これらの溶媒は、一種単独で、或いは複数種を任意の混合比率で混合して用いることができる。
【００５２】
＜接着剤組成物の調製方法＞
ここで、接着剤組成物の調製方法としては、特に限定はされないが、通常は、重合体Ａ、並びに、任意成分である重合体Ｂ及びその他の成分を、溶媒中で混合する方法が挙げられる。混合方法は特に制限されないが、通常用いられうる撹拌機や、分散機を用いた混合方法が挙げられる。なお、本発明の接着剤組成物は、後述する機能層用組成物に配合して用いる場合には、本発明の接着剤組成物として独立して調製されることが必須ではない。即ち、本発明の接着剤組成物を含む機能層用組成物を調製するに当たり機能性粒子と共に、上記重合体Ａ、並びに、重合体Ｂ及び添加剤等の任意成分を添加して、混合することで、調製しても良い。
【００５３】
（蓄電デバイス用機能層）
本発明の機能層は、蓄電デバイス内において電子の授受、部材の補強、部材間の接着などの機能を担う層であり、機能層としては、例えば、電気化学反応を介して電子の授受を行う電極合材層や、耐熱性や強度を向上させる多孔膜層や、接着性を向上させる接着層などが挙げられる。ここで、本発明の機能層は、上述した本発明の接着剤組成物を用いて形成されたものでありうる。より具体的には、本発明の機能層は、上述した本発明の接着剤組成物から形成された本発明の接着剤組成物の硬化物よりなる層であるか、或いは、上述した本発明の接着剤組成物と、機能層に所望の機能を発揮させるために配合され得る粒子である機能性粒子とを含む機能層用組成物の硬化物よりなる層であり得る。本発明の機能層は、上述した本発明の接着剤組成物、又は本発明の機能層用組成物を適切な基材の表面に塗布して塗膜を形成した後、かかる塗膜を乾燥することにより、形成することができる。即ち、本発明の機能層は、接着剤組成物又は機能層用組成物の乾燥物よりなり、通常、少なくとも、重合体Ａを含有する。また、本発明の機能層は、好ましくは重合体Ｂを更に含有する。なお、機能層中に含まれている各成分は、接着剤組成物又は機能層用組成物中に含まれていたものであるため、それら各成分の好適な存在比は、上述した接着剤組成物又は後述する機能層用組成物中の各成分の好適な存在比と同じである。また、接着剤組成物又は機能層用組成物に含有されうる重合体Ａ、重合体Ｂ、及び有機粒子等が、架橋性の官能基を有する重合体である場合には、当該重合体は、接着剤組成物又は機能層用組成物の乾燥時、或いは、乾燥後に任意に実施される熱処理時などに架橋されていてもよい（即ち、機能層は、重合体Ａ、重合体Ｂ、及び有機粒子等の架橋物を含んでいてもよい）。
【００５４】
本発明の機能層は、本発明の接着剤組成物又は当該接着剤組成物を含む機能層用組成物から形成されているので、本発明の機能層を備える部材を有する蓄電デバイスに、優れた低温出力特性を発揮させることができる。
【００５５】
＜機能層用組成物＞
本発明の機能層を形成するために用い得る機能層用組成物は、本発明の接着剤組成物に加えて、機能性粒子を含有していても良い。機能性粒子としては、非導電性粒子及び電極活物質粒子が挙げられる。例えば、機能層が多孔膜層である場合、或いは、専ら接着性を発揮させるために設けられる接着層であるものの、かかる接着層の強度及び耐熱性を高めることが必要とされた場合には、機能性粒子としては非導電性粒子が配合され得る。更に、機能層が電極合材層である場合には、機能性粒子としては電極活物質粒子が挙げられる。
【００５６】
[非導電性粒子]
機能性粒子としての非導電性粒子としては、特に限定されることなく、二次電池等の蓄電デバイスに用いられる既知の非導電性粒子を挙げることができる。機能層用組成物に、機能性粒子として非導電性粒子を含有させることで、機能層用組成物により形成される機能層に対して機械的強度や耐熱性を付与することができる。
具体的には、非導電性粒子としては、無機粒子及び有機粒子の少なくとも一方を用いることができる。
【００５７】
無機粒子としては、例えば、酸化アルミニウム（アルミナ）、水和アルミニウム酸化物（ベーマイト）、酸化ケイ素、酸化マグネシウム（マグネシア）、酸化カルシウム、酸化チタン（チタニア）、ＢａＴｉＯ３、ＺｒＯ、アルミナ−シリカ複合酸化物等の酸化物粒子；窒化アルミニウム、窒化ホウ素等の窒化物粒子；シリコン、ダイヤモンド等の共有結合性結晶粒子；硫酸バリウム、フッ化カルシウム、フッ化バリウム等の難溶性イオン結晶粒子；タルク、モンモリロナイト等の粘土微粒子；などが挙げられる。また、これらの粒子は必要に応じて元素置換、表面処理、固溶体化等が施されていてもよい。非導電性粒子としての無機粒子を配合することで、機能層の機械的強度及び耐熱性を効果的に高めることができる。
【００５８】
また、有機粒子としては、上記重合体Ａ及びＢとは組成及び性状の異なる有機粒子が挙げられる。かかる有機粒子としては、例えば、ポリエチレン、ポリスチレン、ポリジビニルベンゼン、スチレン−ジビニルベンゼン共重合体架橋物、そして、ポリイミド、ポリアミド、ポリアミドイミド、メラミン樹脂、フェノール樹脂、ベンゾグアナミン−ホルムアルデヒド縮合物などの各種架橋高分子粒子や、ポリスルフォン、ポリアクリロニトリル、ポリアラミド、ポリアセタール、熱可塑性ポリイミドなどの耐熱性高分子粒子が挙げられる。そして、かかる有機粒子は、脂環式（メタ）アクリル酸エステル単量体単位を含まないか、或いは、脂環式（メタ）アクリル酸エステル単量体単位を含む場合には、有機粒子を構成する全繰り返し単位を１００質量％とした場合に、含有割合が５０質量％未満であるか、９０質量％超である点で、重合体Ａとは異なる。また、有機粒子は、ガラス転移温度が２０℃超でありうる。なお、非導電性粒子としての有機粒子は、非水溶性である。
【００５９】
機能性粒子が非導電性粒子である場合には、機能層用組成物中における重合体Ａの配合量は、例えば、非導電性粒子の配合量を１００質量部として、１０質量部以上５０質量部以下であっても良い。
【００６０】
［電極活物質粒子］
そして、機能性粒子としての電極活物質粒子としては、特に限定されることなく、例えば、二次電池等の蓄電デバイスに用いられる既知の電極活物質よりなる粒子を挙げることができる。具体的には、二次電池の一例としてのリチウムイオン二次電池の電極合材層において使用し得る電極活物質粒子としては、特に限定されることなく、以下の電極活物質よりなる粒子を用いることができる。本発明の機能層用組成物に対して、機能性粒子として電極活物質粒子を配合することで、機能層用組成物を用いて形成しうる機能層を電極合材層として機能させることができる。
【００６１】
−正極活物質−
リチウムイオン二次電池の正極の正極合材層に配合される正極活物質としては、例えば、遷移金属を含有する化合物、例えば、遷移金属酸化物、遷移金属硫化物、リチウムと遷移金属との複合金属酸化物などを用いることができる。なお、遷移金属としては、例えば、Ｔｉ、Ｖ、Ｃｒ、Ｍｎ、Ｆｅ、Ｃｏ、Ｎｉ、Ｃｕ、Ｍｏ等が挙げられる。
具体的には、正極活物質としては、特に限定されることなく、リチウム含有コバルト酸化物（ＬｉＣｏＯ２）、マンガン酸リチウム（ＬｉＭｎ２Ｏ４）、リチウム含有ニッケル酸化物（ＬｉＮｉＯ２）、Ｃｏ−Ｎｉ−Ｍｎのリチウム含有複合酸化物、Ｎｉ−Ｍｎ−Ａｌのリチウム含有複合酸化物、Ｎｉ−Ｃｏ−Ａｌのリチウム含有複合酸化物、オリビン型リン酸鉄リチウム（ＬｉＦｅＰＯ４）、オリビン型リン酸マンガンリチウム（ＬｉＭｎＰＯ４）、Ｌｉ１＋ｘＭｎ２−ｘＯ４（０＜Ｘ＜２）で表されるリチウム過剰のスピネル化合物、Ｌｉ［Ｎｉ０．１７Ｌｉ０．２Ｃｏ０．０７Ｍｎ０．５６］Ｏ２、ＬｉＮｉ０．５Ｍｎ１．５Ｏ４等が挙げられる。
なお、上述した正極活物質は、１種類を単独で使用してもよいし、２種類以上を組み合わせて用いてもよい。
【００６２】
−負極活物質−
リチウムイオン二次電池の負極の負極合材層に配合される負極活物質としては、例えば、炭素系負極活物質、金属系負極活物質、及び、これらを組み合わせた負極活物質などが挙げられる。
ここで、炭素系負極活物質とは、リチウムを挿入（「ドープ」ともいう。）可能な、炭素を主骨格とする活物質をいう。そして、炭素系負極活物質としては、具体的には、コークス、メソカーボンマイクロビーズ（ＭＣＭＢ）、メソフェーズピッチ系炭素繊維、熱分解気相成長炭素繊維、フェノール樹脂焼成体、ポリアクリロニトリル系炭素繊維、擬等方性炭素、フルフリルアルコール樹脂焼成体（ＰＦＡ）及びハードカーボンなどの炭素質材料、並びに、天然黒鉛及び人造黒鉛などの黒鉛質材料が挙げられる。
また、金属系負極活物質とは、金属を含む活物質であり、通常は、リチウムの挿入が可能な元素を構造に含み、リチウムが挿入された場合の単位質量当たりの理論電気容量が５００ｍＡｈ／ｇ以上である活物質をいう。そして、金属系活物質としては、例えば、リチウム金属、リチウム合金を形成し得る単体金属（例えば、Ａｇ、Ａｌ、Ｂａ、Ｂｉ、Ｃｕ、Ｇａ、Ｇｅ、Ｉｎ、Ｎｉ、Ｐ、Ｐｂ、Ｓｂ、Ｓｉ、Ｓｎ、Ｓｒ、Ｚｎ、Ｔｉなど）及びそれらの酸化物、硫化物、窒化物、ケイ化物、炭化物、燐化物などが挙げられる。さらに、チタン酸リチウムなどの酸化物を挙げることができる。
なお、上述した負極活物質は、１種類を単独で使用してもよいし、２種類以上を組み合わせて用いてもよい。
【００６３】
機能性粒子が電極活物質粒子である場合には、機能層用組成物中における重合体Ａの配合量は、例えば、電極活物質粒子の配合量を１００質量部として、１質量部以上２０質量部以下であっても良い。
【００６４】
［その他の成分］
機能層用組成物は、任意で、本願の接着剤組成物に任意で含有されうる＜その他の成分＞と同様の成分、及び導電助剤などの各種機能層に添加され得る既知の添加剤を含有しても良い。これらのその他の成分は、１種類を単独で使用してもよいし、２種類以上を組み合わせて用いてもよい。
【００６５】
［機能層用組成物の調製方法］
機能層用組成部の調製方法としては、特に限定はされないが、本発明の接着剤組成物、及び機能性粒子を溶媒中で混合する方法が挙げられる。また、＜接着剤組成物の調製方法＞の項目にて上述したように、本発明の接着剤組成物に含有され得る各種構成成分と、機能性粒子とを、溶媒に対して添加し、混合することで、接着剤組成物を含有する機能層用組成物を調製することもできる。混合方法としては、上述した一般的な混合方法を適用することができる。
【００６６】
＜基材＞
接着剤組成物又は機能層用組成物を塗布する基材に制限は無く、例えば、離型基材の表面に塗膜を形成し、その塗膜を乾燥して機能層を形成し、機能層から離型基材を剥がすようにしてもよい。このように、離型基材から剥がされた機能層を自立膜として蓄電デバイスの部材の形成に用いることもできる。
しかし、機能層を剥がす工程を省略して部材の製造効率を高める観点からは、基材として、集電体、セパレータ基材、又は電極基材を用いることが好ましい。具体的には、電極合材層の調製の際には、機能層用組成物を、基材としての集電体上に塗布することが好ましい。また、多孔膜層や接着層を調製する際には、接着剤組成物又は機能層用組成物を、セパレータ基材又は電極基材上に塗布することが好ましい。
【００６７】
−集電体−
集電体としては、電気導電性を有し、かつ、電気化学的に耐久性のある材料が用いられる。具体的には、集電体としては、例えば、鉄、銅、アルミニウム、ニッケル、ステンレス鋼、チタン、タンタル、金、白金などからなる集電体を用い得る。中でも、負極に用いる集電体としては銅箔が特に好ましい。また、正極に用いる集電体としては、アルミニウム箔が特に好ましい。なお、前記の材料は、１種類を単独で用いてもよく、２種類以上を任意の比率で組み合わせて用いてもよい。
【００６８】
−セパレータ基材−
セパレータ基材としては、特に限定されないが、有機セパレータ基材などの既知のセパレータ基材が挙げられる。有機セパレータ基材は、有機材料からなる多孔性部材であり、有機セパレータ基材の例を挙げると、ポリエチレン、ポリプロピレン等のポリオレフィン樹脂、芳香族ポリアミド樹脂などを含む微多孔膜又は不織布などが挙げられ、強度に優れることからポリエチレン製の微多孔膜や不織布が好ましい。
【００６９】
−電極基材−
電極基材としては、特に限定されないが、上述した集電体上に、電極活物質粒子及び結着材を含む電極合材層が形成された電極基材が挙げられる。
電極基材中の電極合材層に含まれる電極活物質粒子及び結着材としては、特に限定されず、上述した電極活物質粒子、及び、蓄電デバイス用電極の製造に用いられうる既知の結着材を使用することができる。
【００７０】
＜機能層の形成方法＞
上述した集電体、セパレータ基材、電極基材などの基材上に機能層を形成する方法としては、以下の方法が挙げられる。
１）本発明の接着剤組成物又は機能層用組成物を基材の表面（電極基材の場合は電極合材層側の表面、以下同じ）に塗布し、次いで乾燥する方法；
２）本発明の接着剤組成物又は機能層用組成物に基材を浸漬後、これを乾燥する方法；及び
３）本発明の接着剤組成物又は機能層用組成物を離型基材上に塗布し、乾燥して機能層を製造し、得られた機能層を基材の表面に転写する方法。
これらの中でも、前記１）の方法が、機能層の層厚制御をしやすいことから特に好ましい。前記１）の方法は、詳細には、接着剤組成物又は機能層用組成物を基材上に塗布する工程（塗布工程）と、基材上に塗布された接着剤組成物又は機能層用組成物を乾燥させて機能層を形成する工程（乾燥工程）を含む。
【００７１】
−塗布工程−
そして、塗布工程において、接着剤組成物又は機能層用組成物を基材上に塗布する方法としては、特に制限は無く、例えば、ドクターブレード法、リバースロール法、ダイレクトロール法、グラビア法、エクストルージョン法、ハケ塗り法などの方法が挙げられる。
【００７２】
−乾燥工程−
また、乾燥工程において、基材上の接着剤組成物又は機能層用組成物を乾燥する方法としては、特に限定されず公知の方法を用いることができる。乾燥法としては、例えば、温風、熱風、低湿風による乾燥、真空乾燥、赤外線や電子線などの照射による乾燥が挙げられる。乾燥温度は、好ましくは２００℃未満であり、さらに好ましくは１５０℃未満である。
【００７３】
（機能層を備える部材）
本発明の機能層を備える部材（セパレータ及び電極）は、本発明の効果を著しく損なわない限り、上述した本発明の機能層と、基材以外の構成要素を備えていてもよい。このような構成要素としては、特に限定されることなく、本発明の機能層に該当しない電極合材層、多孔膜層、及び接着層などが挙げられる。
また、部材は、本発明の機能層を複数種類備えていてもよい。例えば、電極は、集電体上に上述した機能層用組成物から形成される電極合材層を備え、且つ、当該電極合材層上に上述した機能層用組成物から形成される多孔膜層、及び／又は、上述した機能層用組成物又は本発明の接着剤組成物から形成される接着層を備えていてもよい。また例えば、セパレータは、セパレータ基材上に本発明の機能層用組成物から形成される多孔膜層を備え、且つ、当該多孔膜層上に上述した機能層用組成物又は本発明の接着剤組成物から形成される接着層を備えていてもよい。
本発明の機能層を備える部材は、隣接する部材と良好に接着することができ、蓄電デバイスに優れた低温出力特性を発揮させることができる。
【００７４】
（蓄電デバイス）
本発明の蓄電デバイスは、上述した本発明の機能層を備えるものである。本発明の蓄電デバイスは、２種類の電極（以下、それぞれ「電極Ａ」及び「電極Ｂ」と称する）、及びセパレータを備え、上述した蓄電デバイス用機能層が、電極Ａ、電極Ｂ、及びセパレータのうちの少なくとも一つに含まれるか、或いは、これらの部材と蓄電デバイスの外装体との間の接着層を形成し得る。なお、上記「電極Ａ」は、例えば、蓄電デバイスが電池又は二次電池である場合には「正極」を指し、蓄電デバイスがキャパシタである場合には「陽極」を指す。また、上記「電極Ｂ」は、例えば、蓄電デバイスが電池又は二次電池である場合には「負極」を指し、蓄電デバイスがキャパシタである場合には「陰極」を指す。中でも、セパレータが本発明の蓄電デバイス用機能層を備えることが好ましい。この場合、本発明の蓄電デバイス用機能層を介して、機能層付きセパレータと、上記２種類の電極の少なくとも一方とが接着されうる。そして、本発明の蓄電デバイスは、優れた低温出力特性を発揮し得る。
【００７５】
＜電極Ａ、電極Ｂ及びセパレータ＞
電極Ａ、電極Ｂ及びセパレータは、少なくとも一つが、上述した本発明の機能層を備える電池部材である。なお、本発明の機能層を備えない電極Ａ、電極Ｂ及びセパレータとしては、特に限定されることなく、蓄電デバイスにおいて既知の電極及びセパレータを用いることができる。
【００７６】
＜電解液＞
電解液としては、通常、有機溶媒に支持電解質を溶解した有機電解液が用いられる。支持電解質としては、例えば、リチウムイオン二次電池及びリチウムイオンキャパシタにおいてはリチウム塩が用いられる。リチウム塩としては、例えば、ＬｉＰＦ６、ＬｉＡｓＦ６、ＬｉＢＦ４、ＬｉＳｂＦ６、ＬｉＡｌＣｌ４、ＬｉＣｌＯ４、ＣＦ３ＳＯ３Ｌｉ、Ｃ４Ｆ９ＳＯ３Ｌｉ、ＣＦ３ＣＯＯＬｉ、（ＣＦ３ＣＯ）２ＮＬｉ、（ＣＦ３ＳＯ２）２ＮＬｉ、（Ｃ２Ｆ５ＳＯ２）ＮＬｉなどが挙げられる。なかでも、溶媒に溶けやすく高い解離度を示すので、ＬｉＰＦ６、ＬｉＣｌＯ４、ＣＦ３ＳＯ３Ｌｉが好ましい。なお、電解質は１種類を単独で用いてもよく、２種類以上を組み合わせて用いてもよい。通常は、解離度の高い支持電解質を用いるほどリチウムイオン伝導度が高くなる傾向があるので、支持電解質の種類によりリチウムイオン伝導度を調節することができる。
【００７７】
電解液に使用する有機溶媒としては、支持電解質を溶解できるものであれば特に限定されないが、例えばリチウムイオン二次電池及びリチウムイオンキャパシタにおいては、ジメチルカーボネート（ＤＭＣ）、エチレンカーボネート（ＥＣ）、ジエチルカーボネート（ＤＥＣ）、プロピレンカーボネート（ＰＣ）、ブチレンカーボネート（ＢＣ）、エチルメチルカーボネート（ＥＭＣ）、ビニレンカーボネート（ＶＣ）等のカーボネート類；γ−ブチロラクトン、ギ酸メチル等のエステル類；１，２−ジメトキシエタン、テトラヒドロフラン等のエーテル類；スルホラン、ジメチルスルホキシド等の含硫黄化合物類；などが好適に用いられる。また、これらの溶媒の混合液を用いてもよい。中でも、誘電率が高く、安定な電位領域が広いので、カーボネート類が好ましい。通常、用いる溶媒の粘度が低いほどリチウムイオン伝導度が高くなる傾向があるので、溶媒の種類によりリチウムイオン伝導度を調節することができる。
なお、電解液中の電解質の濃度は適宜調整することができる。また、電解液には、既知の添加剤を添加してもよい。
【００７８】
＜蓄電デバイスの製造方法＞
本発明の蓄電デバイスの製造方法は、蓄電デバイスを構成する複数の部材のうちの少なくとも２つを、本発明の蓄電デバイス用機能層を介して積層して積層体を得る積層工程と、積層体を加圧して前記少なくとも２つの部材を相互に接着する加圧工程と、を含むことを特徴とする。さらに、本発明の蓄電デバイスの製造方法は、積層工程の前段にて、セパレータの少なくとも一方の表面上に蓄電デバイス用機能層を付与して機能層付きセパレータを形成する工程を含むことが好ましい。本発明の蓄電デバイスの製造方法によれば、本発明の蓄電デバイス用機能層を介して、蓄電デバイスを構成する複数の部材のうちの少なくとも２つの部材同士を相互に接着させるため、低温出力特性に富む本発明の蓄電デバイスを良好に製造することができる。
【００７９】
［機能層付きセパレータ形成工程］
本工程では、セパレータ基材上に、本発明の接着剤組成物又は機能層用組成物を用いて形成された機能層を付与する。機能層を付与する方法としては、特に限定されることなく、（蓄電デバイス用機能層）の＜機能層の形成方法＞の項目にて説明した各種方法を採用することができる。
【００８０】
［積層工程］
積層工程では、例えば、上述した電極Ａ、電極Ｂ、及びセパレータのような、蓄電デバイスを構成する複数の部材を、蓄電デバイス用機能層を介して積層して積層体を得る。例えば、上記工程で得た機能層付きセパレータを用いる場合には、機能層と、電極Ａ又は電極Ｂを構成する電極基材の少なくとも一方の電極合材層側の面とが対面するように積層する。そして、この場合、機能層を介して、電極Ａ又は電極Ｂの少なくとも一方と、機能層付きセパレータとが接着される。なお、積層体について、必要に応じて、「巻く」又は「折る」等の操作を行っても良い。
【００８１】
［加圧工程］
加圧工程では、上記工程で得られた積層体を加圧して前記少なくとも２つの部材を相互に接着する。加圧時の圧力は、例えば、０．１ＭＰａ以上１０．０ＭＰａ以下とすることができる。そして、加圧工程を経て得られた積層された部材同士が相互に接着されてなる積層体は、任意の電池容器等の包材により包含することができる。そして、積層体を内包する包材内に電解液を注入して封口することで蓄電デバイスを製造することができる。また、電池容器等の包材内には、必要に応じてエキスパンドメタルや、ヒューズ、ＰＴＣ素子などの過電流防止素子、リード板などを入れ、蓄電デバイス内部の圧力上昇、過充放電の防止をしてもよい。蓄電デバイスの形状は、例えば、コイン型、ボタン型、シート型、円筒型、角形、扁平型など、何れであってもよい。
【実施例】
【００８２】
以下、本発明について実施例に基づき具体的に説明するが、本発明はこれら実施例に限定されるものではない。なお、以下の説明において、量を表す「％」及び「部」は、特に断らない限り、質量基準である。
また、複数種類の単量体を共重合して製造される重合体において、ある単量体を重合して形成される繰り返し単位（単量体単位）の前記重合体における割合は、特段断らない限り、通常は、その重合体の重合に用いる全単量体に占める当該ある単量体の比率(仕込み比)と一致する。
実施例及び比較例において、重合体Ａ及び重合体Ｂのガラス転移温度及び体積平均粒子径、機能層のサイクル後接着性、並びに、かかる機能層を備える蓄電デバイスの低温出力特性は、下記の方法で測定又は評価した。【００８３】
＜重合体Ａ及び重合体Ｂのガラス転移温度＞
実施例、比較例で調製又は準備した重合体Ａ及び重合体Ｂを測定試料として、示差熱分析測定装置（エスアイアイ・ナノテクノロジー社製、ＥＸＳＴＡＲ ＤＳＣ６２２０）を用い、ＪＩＳ Ｋ７１２１に従ってＤＳＣ曲線を測定した。具体的には、乾燥させた測定試料１０ｍｇをアルミパンに計量し、リファレンスとして空のアルミパンを用い、測定温度範囲−１００℃〜２００℃の間で、昇温速度２０℃／分で、ＤＳＣ曲線を測定した。この昇温過程で、微分信号（ＤＤＳＣ）が０．０５ｍＷ／分／ｍｇ以上となるＤＳＣ曲線の吸熱ピークが出る直前のベースラインと、吸熱ピーク後に最初に現れる変曲点でのＤＳＣ曲線の接線との交点から、重合体Ａ及び重合体Ｂのガラス転移温度を求めた。
＜重合体Ａ及び重合体Ｂの体積平均粒子径＞
実施例、比較例で準備又は調製した重合体Ａ及び重合体Ｂについて、固形分濃度０．１質量％の水分散溶液を調製し、レーザー回折式粒度分布測定装置（島津製作所社製、ＳＡＬＤ−７１００）を用いて水分散液中の重合体Ａ及び重合体Ｂの粒子径分布（体積基準）を測定した。そして、測定された粒子径分布において、小径側から計算した累積体積が５０％となる粒子径を体積平均粒子径（Ｄ５０）とした。【００８４】
＜サイクル後接着性＞
実施例、比較例で製造した両面負極、機能層付きセパレータ（両面）、及び片面正極を用いて、以下のようにしてサイクル後接着性評価用のリチウムイオン二次電池（以下、「サイクル後接着性評価用二次電池」とも称する）を作製した。作製にあたり、まず、両面負極の各面（負極合材層）に対して、機能層付きセパレータ（両面）、及び片面正極を、この順で、それぞれ積層し、積層体Ｘを得た。得られた積層体Ｘを用いて、実施例、比較例と同様にしてアルミ包材外装で包んで、電解液を注液して、サイクル後接着性評価用二次電池を作製した。作製したサイクル後接着性評価用二次電池を、２５℃の環境下で２４時間静置した後、２５℃の環境下において、０．１Ｃの充電レートで４．３５Ｖまで充電し、０．１Ｃの放電レートで２．７５Ｖまで放電する充放電の操作を４サイクル行った。その後、更に、６０℃の環境下で、同様の充放電の操作を繰り返し、１０００サイクル放電後の電池を用いて、サイクル後の機能層への負極合材層の付着性から接着強度を評価した。
評価にあたり、まず、サイクル試験後のサイクル後接着性評価用二次電池を不活性ガス雰囲気下で解体し、積層体Ｘを取り出し、表面に付着した電解液を拭き取った。次いで、この積層体Ｘの一端部にて、片面正極を含む機能層付きセパレータと、両面負極との間で、約１ｃｍ引き剥がした。そして、引き剥がした部分に含まれるセパレータ端部と、両面負極、を挟んで反対側に位置するセパレータの端部と、をそれぞれ把持して、一方のセパレータを左側に、他方のセパレータを右側に、それぞれ引張速度２５ｍｍ／分で引っ張って、負極の両面から機能層付きセパレータを全面で引き剥がした。負極合材層の機能層（セパレータ上）への付着面積率を目視で観察し、下記の基準で接着強度を評価した。負極合材層の機能層への付着面積率が高いほど、充放電操作を繰り返した後の機能層により呈されうる接着強度が高い。サイクル後接着性評価用二次電池は２つ用意し、計４面の機能層への負極合材層の付着面積率を評価した。
Ａ：９０％以上
Ｂ：３０％以上９０％未満
Ｃ：３０％未満【００８５】
＜低温出力特性＞
実施例、比較例で製造したリチウムイオン二次電池を、２５℃の環境下で２４時間静置させた後、２５℃の環境下において、０．２Ｃの定電流法にて、セル電圧３．６５Ｖまで充電し、その後、温度６０℃で１２時間エージング処理を行った後、０．２Ｃの定電流法にて、セル電圧３．００Ｖまで放電した。その後、更に、６０℃の環境下で、０．１Ｃの定電流法にて、ＣＣ−ＣＶ充電（上限セル電圧４．２Ｖ）を行い、０．１Ｃの定電流法にてセル電圧３．００ＶまでＣＣ放電した。この０．１Ｃにおける充放電を３回繰り返し実施した。そして、０．１Ｃの充電レートで５時間の充電の操作を行い、その時の電圧Ｖ０ａを測定した。その後、−１５℃の環境下で、１Ｃの放電レートにて放電の操作を行い、放電開始１５秒後の電圧Ｖ１ａを測定した。そして、電圧変化ΔＶａ（＝Ｖ０ａ−Ｖ１ａ）とした。
その後、更に、６０℃の環境下で、セル電圧４．２０−３．００Ｖ、０．１Ｃの充放電レートにて充放電の操作を１０００サイクル行った。次いで、２５℃に放冷後、２５℃の環境下において、０．１Ｃの充電レートで５時間の充電の操作を行い、その時の電圧Ｖ０ｂを測定した。Ｖ０ｂはＶ０ａの８０％以上であることを確認した。その後、−１５℃の環境下で、１Ｃの放電レートにて放電の操作を行い、放電開始１５秒後の電圧Ｖ１ｂを測定した。電圧変化ΔＶｂ（＝Ｖ０ｂ−Ｖ１ｂ）とし、電圧変化の比（ΔＶｂ／ΔＶａ）を求め、下記の基準で評価した。この電圧変化の比（ΔＶｂ／ΔＶａ）が小さいほど、二次電池がサイクル後の低温出力特性に優れていることを示す。
Ａ：電圧変化の比が０．９以上
Ｂ：電圧変化の比が０．８以上０．９未満
Ｃ：電圧変化の比が０．８未満【００８６】
（実施例１）
＜重合体Ａの調製＞
撹拌機を備えた反応器に、イオン交換水１００部、重合開始剤としての過硫酸アンモニウム０．５部を、それぞれ供給し、気相部を窒素ガスで置換し、６０℃に昇温した。一方、別の容器で、イオン交換水５０部、乳化剤としてドデシルベンゼンスルホン酸ナトリウム０．３部、脂環式（メタ）アクリル酸エステル単量体としてメタクリル酸シクロヘキシル（ＣＨＡ）７０部、ニトリル基含有単量体としてアクリロニトリル（ＡＮ）５部、その他の単量体としては、（メタ）アクリル酸アルキルエステル単量体として２−エチルヘキシルアクリレート（２ＨＥＡ）２０部、酸性基含有単量体としてメタクリル酸（ＭＡＡ）４部、アクリル酸（ＡＡ）１部の単量体混合物を得た。この単量体混合物を４時間かけて前記反応器に連続的に添加して６０℃で重合を行った。重合転化率が９６％になるまで重合を継続させることにより、粒子状の重合体を含む水分散液を得た。重合転化率が９９％になった時点で冷却して反応を停止することにより、重合体Ａを含む水分散液を調製した。そして、得られた重合体Ａについて、ガラス転移温度及び体積平均粒子径を、上記に従って測定した。結果を表１に示す。【００８７】
＜重合体Ｂの調製＞
以下に従ってアクリル系重合体である重合体Ｂを調製した。
撹拌機を備えた反応器に、イオン交換水７０部、乳化剤としてポリオキシエチレンラウリルエーテル（花王ケミカル社製、「エマルゲン（登録商標）１２０」）０．１５部、及び過流酸アンモニウム０．５部を、それぞれ供給し、気相部を窒素ガスで置換し、６０℃に昇温した。
撹拌機を備えた反応器に、イオン交換水７０部、乳化剤としてポリオキシエチレンラウリルエーテル（花王ケミカル社製、「エマルゲン（登録商標）１２０」）０．１５部、及び過流酸アンモニウム０．５部を、それぞれ供給し、気相部を窒素ガスで置換し、６０℃に昇温した。
一方、別の容器でイオン交換水５０部、乳化剤としてポリオキシエチレンラウリルエーテル（花王ケミカル社製、「エマルゲン（登録商標）１２０」）０．５部、そして、脂環式（メタ）アクリル酸エステル単量体であるメタクリル酸シクロヘキシル１２部、アクリル酸アルキルエステル単量体であるメチルメタクリレート１３部及び２−エチルヘキシルアクリレート６０部、ニトリル基含有単量体であるアクリロニトリル１０部、架橋性単量体であるエチレングリコールジメタクリレート（ＥＤＭＡ）１部、及び酸性基含有単量体であるアクリル酸（ＡＡ）４部を混合して単量体組成物を得た。この単量体組成物を４時間かけて前記反応器Ａに連続的に添加して重合を行った。添加中は、７０℃で反応を行った。添加終了後、さらに８０℃で３時間撹拌して反応を終了し、重合体Ｂを含む水分散液を製造した。得られた重合体Ｂについて、ガラス転移温度及び体積平均粒子径を、上記に従って測定した。結果を表１に示す。【００８８】
＜添加剤の準備＞
＜＜水溶性重合体の調製＞＞
ガラス製１Ｌフラスコに、イオン交換水７１０ｇを投入して、温度４０℃に加熱し、流量１００ｍＬ／分の窒素ガスでフラスコ内を置換した。次に、架橋性単量体であるエチレングリコールジメタクリレート０．１（固形分）と、（メタ）アクリルアミド単量体であるアクリルアミド８９．９ｇ（固形分）と、酸基含有単量体であるアクリル酸１０．０ｇ（固形分）とを混合して、シリンジでフラスコ内に注入した。その後、反応開始時の重合開始剤として、過硫酸カリウムの２．５％水溶液８．０ｇをシリンジでフラスコ内に追加した。更に、その１５分後に、重合助剤としてテトラメチルエチレンジアミンの２．０％水溶液２０ｇをシリンジで追加し、反応を開始させた。開始剤添加の４時間後、重合開始剤としての過硫酸カリウムの２．５％水溶液４．０ｇをフラスコ内に追加し、更に重合助剤としてのテトラメチルエチレンジアミンの２．０％水溶液１０ｇを追加して、温度を６０℃に昇温し、重合反応を進めた。３時間後、フラスコを空気中に開放して重合反応を停止させ、生成物を温度８０℃で脱臭し、残留モノマーを除去した。その後、水酸化ナトリウムの５％水溶液を用いて生成物のｐＨを８に調整して、粘度調整剤としての水溶性重合体を得た。
＜＜分散剤の調製＞＞
水５０部、アクリル酸８０部、アクリルアミド−２−メチルプロパンスルホン酸１９．９２部及び２−（Ｎ−アクリロイル）アミノ−２−メチル−１，３−プロパン−ジスルホン酸０．０８部を混合して、単量体組成物を得た。温度計、攪拌機及び還流冷却器を備えた四つ口フラスコに水１５０部を仕込み、８０℃まで昇温した。次いで、攪拌下に、前記の単量体組成物と、３０％過硫酸ナトリウム水溶液１０部とを、それぞれ３時間にわたって定量ポンプでフラスコに連続的に滴下供給し、８０℃で重合反応を行った。滴下終了後、更に系を８０℃に保ったまま１時間熟成し、重合反応を完了した。その後、３２％水酸化ナトリウム水溶液１２０部をフラスコ中に加えて反応液を完全に中和させて、分散剤としてのポリカルボン酸スルホン酸共重合体の水溶液を得た。この重合体の重量平均分子量は、１１０００であり、電解液膨潤度は１．５倍であった。【００８９】
＜機能層用組成物の調製＞
機能性粒子としての無機粒子であるアルミナ粒子（体積平均粒子径：０．５０μｍ）を１００部、及び上記で得られた分散剤としてのポリカルボン酸スルホン酸共重合体１．０部に対し、固形分濃度が５５質量％となるようにイオン交換水を添加し、湿式分散装置（製品名：ＬＭＺ−０１５、メーカー名：アシザワファインテック）により、直径０．４ｍｍビーズを用いて、周速６ｍ／秒、流量０．３Ｌ／分にて分散処理して、アルミナ粒子を分散させた。ここに、上記で得られた粘度調整剤としての水溶性重合体を、無機粒子１００質量部に対して、固形分相当で２質量部となるように添加して混合した。次いで、前述の重合体Ａを固形分相当で２０部含有する水分散液と、重合体Ｂを固形分相当で５部含有する水分散液と、濡れ剤として、ノニオン性界面活性剤であるエチレンオキサイド−プロピレンオキサイドの重合比５０：５０（モル比）の重合体（重量平均分子量：８０００、電解液膨潤度：２．２倍）を０．３質量部それぞれ添加し、固形分濃度が５０質量％となるようにイオン交換水を混合し、本発明の接着剤組成物を含む機能層用組成物を得た。
＜機能層及び機能層付きセパレータの形成＞
セパレータ基材として、単層のポリプロピレン製セパレータを用意した。用意した基材の両面に、上述のようにして得られた機能層用組成物を塗布し、６０℃で１０分乾燥させた。これにより、機能層（厚さ：１μｍ）を両面に備えるセパレータ（両面セパレータ）を得た。【００９０】
＜負極の形成＞
ディスパー付きのプラネタリーミキサーに、負極活物質としての人造黒鉛（平均粒子径：１５．６μｍ）１００部、水溶性重合体としてのカルボキシメチルセルロースナトリウム塩（日本製紙社製「ＭＡＣ３５０ＨＣ」）の２％水溶液を固形分相当で１部、及びイオン交換水を混合して固形分濃度６８％に調製した後、２５℃で６０分間さらに混合した。さらにイオン交換水で固形分濃度を６２％に調製した後、２５℃で１５分間さらに混合した。得られた混合液に、固形分濃度４０％のスチレン−ブタジエン共重合体（ＳＢＲ、日本ゼオン社製、「ＢＭ−４００Ｂ」）の溶液を２部（ＳＢＲ固形分相当）、及びイオン交換水を入れ、最終固形分濃度が４２％となるように調整し、更に１０分間混合し、分散液を得た。得られた分散液を減圧下で脱泡処理して、負極合材層用スラリー組成物を得た。
続いて、得られた負極合材層用スラリー組成物を、集電体としての銅箔（厚み：２０μｍ）上に、コンマコーターを用いて、塗布した。また、負極合材層用スラリー組成物が塗布された銅箔を、温度６０℃、０．５ｍ／分の速度で、２分間かけてオーブン内を搬送し、更に、温度１２０℃下で、２分間かけてオーブン内を搬送して加熱処理することにより、ロールプレス前の負極原反を得た。
そして、得られた負極原反をロールプレスで圧延し、負極合材層の厚みが８０μｍの負極を作製した（片面負極）。
また、前記プレス前の負極原反を作製する際に、集電体の両面にスラリー組成物を塗布及び乾燥等した。そして、得られた負極原反を、ロールプレス機を用いて圧延して、負極合材層の厚みが８０μｍの負極を得た（両面負極）。
＜正極の形成＞
正極活物質としての体積平均粒子径１２μｍのＬｉＣｏＯ２を１００部と、導電材としてのカーボンナノチューブ（ＢＥＴ比表面積：１５０ｍ２／ｇ）を１．２部と、正極用結着材としてのポリフッ化ビニリデン（クレハ社製、製品名「＃７２０８」）を固形分相当で２部と、溶媒としてのＮ−メチルピロリドンとを混合して全固形分濃度を７０％とした。これらをプラネタリーミキサーにより混合し、正極合材層用スラリー組成物を得た。
得られた正極合材層用スラリー組成物を、コンマコーターで、集電体である厚さ２０μｍのアルミ箔の上に、乾燥後の膜厚が１５０μｍ程度になるように塗布し、乾燥させた。この乾燥は、アルミ箔を０．５ｍ／分の速度で６０℃のオーブン内を２分間かけて搬送することにより行った。その後、１２０℃にて２分間加熱処理して、正極原反を得た。
そして、得られた正極原反を、ロールプレス機を用いて圧延することにより、正極合材層の厚みが８０μｍの正極を得た（片面正極）。
また、上記プレス前の正極原反を作製する際に、アルミ箔の両面にスラリー組成物を塗布及び乾燥等した。そして、得られた正極原反を、ロールプレス機を用いて圧延して、正極合材層の厚みが８０μｍの正極を得た（両面正極）。
＜リチウムイオン二次電池の作製＞
上記で得られた片面正極を５ｃｍ×１５ｃｍに切り出し、その上（合材層側）に、６ｃｍ×１６ｃｍに切り出した両面セパレータを、当該セパレータの一方の機能層が片面正極と対向するように配置した。さらにその両面セパレータのもう一方の機能層側に、５．５ｃｍ×１５．５ｃｍに切り出した両面負極を配置し、積層体Ａを得た。この積層体Ａの両面負極側に、６ｃｍ×１６ｃｍに切り出した両面セパレータを、当該セパレータの一方の機能層が積層体Ａの両面負極と対向するように配置した。さらにその両面セパレータのもう一方の機能層側に、５ｃｍ×１５ｃｍに切り出した両面正極を重ねた。次いで、さらにその両面正極の上に６ｃｍ×１６ｃｍに切り出した両面セパレータを、当該セパレータの一方の機能層が両面正極と対向するように配置した。最後に、その両面セパレータのもう一方の機能層上に、５．５ｃｍ×１５．５ｃｍに切り出した片面負極を、負極合材層が両面セパレータの機能層と対向するように積層し、積層体Ｂを得た。この積層体Ｂを、電池の外装としてのアルミ包材外装で包み、電解液（ＥＣ、ＤＥＣ及びＶＣの混合溶媒（ＥＣ／ＤＥＣ／ＶＣ（２５℃における体積比）＝６８．５／３０／１．５）に対し、支持電解質としてＬｉＰＦ６を１ｍｏｌ／Ｌの濃度で溶かしたもの）を空気が残らないように注入した。さらに、１５０℃のヒートシールをしてアルミ包材外装を閉口したのちに、得られた電池外装体を１００℃、２分間、１００Ｋｇｆ／ｃｍ２（≒９．８ＭＰａ）で平板プレスし、１０００ｍＡｈの蓄電デバイスである積層型リチウムイオン二次電池を製造した。
そして、得られたリチウムイオン二次電池について、上述の方法に従って、サイクル後接着性、低温出力特性を評価した。結果を表１に示す。【００９１】
（実施例２〜６）
重合体Ａの調製の際に、配合する各単量体の配合量を表１に示す通りに変更し、また、表１に示した体積平均粒子径とするために、必要に応じて、乳化剤の配合量を適宜変更した以外は実施例１と同様の工程を実施した。また、実施例１と同様にして、各種測定及び評価を行った。結果を表１に示す。【００９２】
（実施例７）
重合体Ａの調製の際に、配合する各単量体の配合量を表１に示す通りに変更した。さらに、重合体Ｂとして、スチレン−ブタジエン系共重合体（日本ゼオン社製、「ＢＭ−４００Ｂ」）を用いた。これらの点以外は、実施例１と同様の工程を実施した。また、実施例１と同様にして、各種測定及び評価を行った。結果を表１に示す。【００９３】
（実施例８）
実施例１と同様にして形成した、機能層付きセパレータ（両面）及び負極を用い、正極として、以下のようにして形成した正極を用いた。そして、実施例１と同様にして、蓄電デバイスであるリチウムイオン二次電池等を作製し、各種測定及び評価を行った。結果を表１に示す。
＜正極の形成＞
ディスパー付きプラネタリーミキサーに、正極活物質としてのオリビン型リン酸鉄リチウム（ＬｉＦｅＰＯ4、Ｆｏｒｍａｓａ社製、商品名「ＳＦＣＭ」、体積平均粒子径：５μｍ）１００部、導電材としてのアセチレンブラック（電気化学工業株式会社製、商品名「デンカブラックＨＳ−１００」、体積平均粒子径：３５μｍ）４．０部、及び、多層カーボンナノチューブ（ＣＮａｎｏ社製、商品名「ＦｌｏＴｕｂｅ ９１１０」、平均繊維径：１０ｎｍ、平均繊維長：１０μｍ、比表面積：２００ｍ2／ｇ）１．０部、水溶性高分子としてのカルボキシメチルセルロース（株式会社ダイセル製、商品名「Ｄａｉｃｅｌ ２２００」、エーテル化度：０．８〜１．０）を固形分換算で１．０部、及び適量の水を加え、温度２５℃にて６０分間混合した。
さらに、得られた混合液をホモミキサーで３０分間混合したのち、実施例１と同様にして調製した重合体Ａを固形分換算で４．０部と、多価アルコール重縮合体としてのポリグリセリン（阪本薬品工業社製、商品名「ポリグリセリン＃５００」、重量平均分子量：５００）を固形分換算で０．７部と、適量の水とを加えて固形分濃度５８％に調整したあと、２０分間混合し、分散液を得た。得られた分散液を減圧下で脱泡処理して、正極合材層用スラリー組成物を得た。
得られた正極合材層用スラリー組成物を、集電体としてのアルミニウム箔（厚み：２０μｍ）上に、コンマコーターを用いて、乾燥後の正極合材層の厚みが７０μｍ程度になるように塗布した。続いて、リチウムイオン二次電池正極用スラリー組成物が塗布されたアルミニウム箔を、温度６０℃、０．５ｍ／分の速度で、２分間かけてオーブン内を搬送し、更に、温度１２０℃下で、２分間かけてオーブン内を搬送して加熱処理して正極合材層備える正極を得た。そして、得られた正極原反を、ロールプレス機を用いて圧延することにより、正極合材層の厚みが８０μｍの正極を得た。【００９４】
（比較例１〜３）
重合体Ａに代えて、所定の組成を満たさない重合体Ａ’をそれぞれ作製した。作製にあたり、配合する各単量体の配合量を表１に示す通りに変更し、また、表１に示した体積平均粒子径とするために、必要に応じて、乳化剤の配合量を適宜変更した以外は実施例１と同様の操作を行って重合体Ａ’を得た。これらの点以外は実施例１と同様の工程を実施した。また、実施例１と同様にして、各種測定及び評価を行った。結果を表１に示す。【００９５】
なお、以下に示す表１中、
「ＣＨＡ」は、アクリル酸シクロヘキシルを、
「ＣＨＭＡ」は、メタクリル酸シクロヘキシルを、
「ＭＴＤＹ」は、メタクリル酸トリシクロ〔５，２，１，０２′６〕デカン−８−イルを、
「ＡＮ」は、アクリロニトリルを、
「ＭＡＡ」は、メタクリル酸を、
「ＡＡ」は、アクリル酸を、
「２ＥＨＡ」は、２−エチルヘキシルアクリレートを、
「ＭＭＡ」は、メタクリル酸メチルを、
「βＨＥＡ」は、ヒドロキシエチルアクリレートを、
「ＡＭ」は、アクリルアミドを、
「ＥＤＭＡ」は、エチレングリコールジメタクリレートを、
「ＳＢＲ系」は、スチレン−ブタジエン系共重合体を、
それぞれ示す。【００９６】
【表１】
2019082658.tif 000002
【００９７】
表１より、脂環式（メタ）アクリル酸エステル単量体単位を５０．０質量％以上９０．０質量％以下の含有割合で含むと共に、ニトリル基含有単量体単位を含む重合体Ａを含有する接着剤組成物を含んでなる機能層用組成物を用いた実施例１〜８では、サイクル後接着性が高く、且つ蓄電デバイスの低温出力特性を向上させ得る機能層が形成可能であったことが分かる。また、表１より、所定の組成を満たさない重合体Ａ’を含有する接着剤組成物を含んでなる機能層用組成物を用いた比較例１〜３では、サイクル後接着性に優れる機能層を形成することができず、蓄電デバイスの低温出力特性を向上させることができなかったことが分かる。
【産業上の利用可能性】
【００９８】
本発明によれば、サイクル後の接着性に優れるとともに、蓄電デバイスの低温出力特性を向上させ得る機能層を形成可能な、蓄電デバイス用接着剤組成物を提供することができる。
また、本発明によれば、サイクル後の接着性に優れ、且つ、蓄電デバイスの低温出力特性を向上させ得る蓄電デバイス用機能層を提供することができる。
さらに、本発明によれば、低温出力特性に優れる蓄電デバイス、及び、かかる蓄電デバイスを良好に製造することが可能な製造方法を提供することができる。
【国際調査報告】
2019082658.tif 000003
2019082658.tif 000004